(57)【要約】【課題】混合機で混練された未加硫帯状ゴム部材を効率良く冷却して保管することが出来る安価で、軽量で、更に取り扱いが容易である未加硫ゴムシート材料の巻取り装置を提供する。【解決手段】台車１５は、底部の複数箇所には走行車輪１８を設け、また台車フレーム１９には、アルミ合金から成る巻取りライナー１７の巻取りロール１９ａと巻出しロール１９ｂとが回転駆動可能に配設されている。前記巻取りロール１９ａ及び巻出しロール１９ｂは、台車１５の外部に設置された図示しない回転駆動モータにより回転駆動され、未加硫ゴムシート材料Ｗａ及び巻取りライナー１７の巻取り速度及び巻出し速度を制御することが出来る。台車１５を収容する温度調整恒温槽２０は、密閉された室の外部に、室内の温度制御を行う温度調整機構２１を備えている。巻取りライナー１７は、この実施形態では、特に熱伝導率の高いアルミ合金（Ａ3000系，Ａ5000系，Ａ6000系の合金等) 板を使用している。【選択図】  図１
2006205636.tif 000002
【特許請求の範囲】
【請求項１】
混合機で混練された未加硫帯状ゴム部材をシート状に成形し、このシート状材料を巻取りライナーを介してロール状に巻取り，巻き戻しする未加硫ゴムシート材料の巻取り装置であって、
前記巻取りライナーを、前記未加硫ゴムシート材料の少なくとも幅以上の横幅を有し、かつ長手方向に連続する非伸縮性のアルミ合金板により形成したことを特徴とする未加硫ゴムシート材料の巻取り装置。
【請求項２】
前記巻取りライナーの表面をアルマイト加工した請求項１に記載の未加硫ゴムシート材料の巻取り装置。
【請求項３】
前記巻取りライナーは、厚さ０．６ｍｍ〜１．０ｍｍのアルミ合金板により形成した請求項１または２に記載の未加硫ゴムシート材料の巻取り装置。
【請求項４】
前記巻取りライナーに巻取った未加硫ゴムシート材料を一定温度に加温する温度調整恒温槽を設けた請求項１，２または３に記載の未加硫ゴムシート材料の巻取り装置。
【発明の詳細な説明】
【技術分野】
【０００１】
この発明は、未加硫ゴムシート材料の巻取り装置に係わり、更に詳しくは混合機で混練された未加硫帯状ゴム部材を水等の冷却手段や、タルク等の密着防止材料等を使用することなく効率良く冷却して保管することが出来る未加硫ゴムシート材料の巻取り装置に関するものである。
【背景技術】
【０００２】
従来、タイヤ成形工程等では、混合機でゴム材料と所定の配合剤とを混合した混合材料（加硫剤が投入されていない状態のものをマスターと呼称されている）をシート状材料に成形し、シート状材料の表裏面にタルク等の密着防止材料等を塗布し、フェスツーンと呼称されるハンガーに蛇行状に掛け渡して冷却させた後、パレット上に蛇行させて積み上げて保管する方法が一般に行われている。
【０００３】
また、図３に示すように、混合機に接続する押出機１により押出し成形されて型付けされたタイヤトレッドやサイドゴム部材等のタイヤ構成部材と成る未加硫帯状ゴム部材Ｗを切断装置２により所定の長さに定尺切断した後、その定尺切断した未加硫帯状ゴム部材Ｗａをタイヤ成形時まで形状保持等を目的としてケリートラック等の台車３上に多段状に載置されて保管する方法が行われている。
【０００４】
しかし、定尺切断された未加硫状態のタイヤトレッドやサイドゴム部材等の未加硫帯状ゴム部材Ｗａは、その後のタイヤ成形時に使用されるまでの放置されている間に、冷却等によって形状寸法の収縮が起こり、タイヤ成形時に材料の寸法精度が不安定になって、タイヤ成形後におけるタイヤユニフォミティーを悪化させる原因となっていた。
【０００５】
そこで、近年では図４に示すように、押出機１により押出し成形されて型付けされた未加硫帯状ゴム部材Ｗを予め定尺切断せずに、巻取りライナーＲを介在させながら長尺状態でロール状に巻取り、成形使用時直前に巻戻して定尺切断することで、材料の形状寸法の収縮を押え、寸法精度を保証することが行われている（例えば、特許文献１参照）。
【０００６】
しかし、従来の巻取りライナーは、樹脂製のものや、熱伝導率の悪い金属材料を使用しているものが多く、未加硫帯状ゴム部材Ｗａを効率良く冷却しながら保管することが難しく、またスチールや鉄等のライナーの場合には、重量が大きく取り扱いが不便である上、冷却時間がかかると言う問題があった。
【特許文献１】特開平５−３０１３００号公報（第２〜第３頁、図１）
【発明の開示】
【発明が解決しようとする課題】
【０００７】
この発明はかかる従来の問題点に着目し、混合機で混練された未加硫帯状ゴム部材を効率良く冷却して保管することが出来る軽量で、取り扱いが容易である未加硫ゴムシート材料の巻取り装置を提供することを目的とするものである。
【課題を解決するための手段】
【０００８】
この発明は上記目的を達成するため、混合機で混練された未加硫帯状ゴム部材をシート状に成形し、このシート状材料を巻取りライナーを介してロール状に巻取り，巻き戻しする未加硫ゴムシート材料の巻取り装置であって、前記巻取りライナーを、前記未加硫ゴムシート材料の少なくとも幅以上の横幅を有し、かつ長手方向に連続する非伸縮性のアルミ合金板により形成したことを要旨とするものである。
【０００９】
ここで、前記巻取りライナーの表面をアルマイト加工し、また巻取りライナーは、厚さ０．６ｍｍ〜１．０ｍｍのアルミ合金板により形成するものである。更に、前記巻取りライナーに巻取った未加硫ゴムシート材料を一定温度に加温する温度調整恒温槽を設けることも可能である。
【００１０】
このように、混合機で混練された未加硫帯状ゴム部材を水等の冷却手段や、タルク等の密着防止材料等を使用することなく効率良く冷却して保管することが出来るものである。    
【発明の効果】
【００１１】
この発明は、上記のように混合機で混練された未加硫帯状ゴム部材をシート状に成形し、このシート状材料を巻取りライナーを介してロール状に巻取り，巻き戻しする未加硫ゴムシート材料の巻取り装置であって、前記巻取りライナーを、前記未加硫ゴムシート材料の少なくとも幅以上の横幅を有し、かつ長手方向に連続する非伸縮性のアルミ合金板により形成したので、以下のような優れた効果を奏するものである。
(a).混合機で混練された未加硫帯状ゴム部材を効率良く冷却して保管することが出来る効果があり、また安価で、軽量で、更に取り扱いが容易である。
(b).未加硫ゴムシート材料をロール状に巻取った巻取りライナーを載置した台車を、温度調整機構を備えた温度調整恒温槽内に収容することで、未加硫ゴムシート材料の温度を常に一定の温度で保管することが出来、次工程での生産作業を効率良く行うことが出来る。(c).アルミ合金による熱伝導率が良いので未加硫ゴムシート材料の加温・冷却を短時間に行うことが出来る。
【発明を実施するための最良の形態】
【００１２】
以下、添付図面に基づき、この発明の実施形態を説明する。
なお、以下の説明において従来例と同一構成要素は同一符号を付して説明は省略する。
【００１３】
図１は、この発明を実施した未加硫ゴムシート材料の巻取り装置の概略構成図を示し、１１はゴム材料と配合剤（加硫剤を除く）とを混合する混合機、１２は混合機１１で混合された未加硫帯状ゴム部材Ｗを搬送する搬送コンベヤー、１３は未加硫帯状ゴム部材Ｗをシート状に成形するカレンダーロール、１４は供給コンベヤーを示し、この供給コンベヤー１４から台車１５上に設置されたライナー巻取り装置１６に前記シート状に成形された未加硫ゴムシート材料Ｗａを供給して帯状の巻取りライナー１７によりロール状に巻取るものである。
【００１４】
前記台車１５は、底部の複数箇所には走行車輪１８を設け、また台車フレーム１９には、アルミ合金から成る巻取りライナー１７の巻取りロール１９ａと巻出しロール１９ｂとが回転駆動可能に配設されている。前記巻取りロール１９ａ及び巻出しロール１９ｂは、台車１５の外部に設置された図示しない回転駆動モータにより回転駆動され、未加硫ゴムシート材料Ｗａ及び巻取りライナー１７の巻取り速度及び巻出し速度を制御することが出来る。
【００１５】
また、台車１５を収容する温度調整恒温槽２０は、密閉された室の外部に、室内の温度制御を行う温度調整機構２１を備えている。
【００１６】
前記巻取りライナー１７は、この実施形態では、特に熱伝導率の高いアルミ合金（Ａ3000系，Ａ5000系，Ａ6000系の合金等) 板を使用している。具体的には厚さ０．６ｍｍ〜１．０ｍｍのアルミ合金（Ａ５０５２Ｐ）板から成る板状の表面をアルマイト加工し、この巻取りライナー１７は、巻取り保管する未加硫ゴムシート材料Ｗａの少なくとも幅以上の横幅を有している。
【００１７】
図２は、板状の未加硫ゴムシート材料Ｗａを自然冷却した場合と、アルミ合金板から成る巻取りライナー１７により冷却した場合、更に水冷により冷却した場合の冷却曲線のグラフ説明図を示している。
【００１８】
〔実験条件〕
(a).未加硫帯状ゴム部材の温度：110 °Ｃ                                                        厚さ×幅×長さ：20mm×100mm ×100mm 
(b).水：13°Ｃ, 15リットル                                                      (c).アルミ合金：15°Ｃ、                                                            厚さ×幅×長さ：15mm×200mm ×300mm 
(d).気温：17.5°Ｃ、湿度45% 
【００１９】
図２のグラフから明らかなように、巻取りライナー１７としてアルミ合金を使用した場合には、自然冷却よりも効率良く同等に未加硫ゴムシート材料Ｗａを冷却することが出来た。
【００２０】
この発明は、上記のように構成することで、混合機で混練された未加硫帯状ゴム部材を水等の冷却手段や、タルク等の密着防止材料等を使用することなく効率良く冷却して保管することが出来るものである。
【００２１】
また、台車１５を温度調整機構２１を備えた温度調整恒温槽２０内に収容することで、未加硫ゴムシート材料Ｗａの温度を常に一定の温度で保管することが出来、次工程での生産作業を効率良く行うことが出来るものである。
【図面の簡単な説明】
【００２２】
【図１】この発明を実施した未加硫ゴムシート材料の巻取り装置の概略構成図である。
【図２】未加硫帯状ゴム部材を自然冷却した場合と、アルミ合金板から成る帯状載置材により冷却した場合と、水冷により冷却した場合を比較した冷却曲線のグラフ説明図である。
【図３】従来の未加硫帯状ゴム部材の保管方法の説明図である。
【図４】従来の他の未加硫帯状ゴム部材の保管方法の説明図である。
【符号の説明】
【００２３】
１  押出機                      ２  切断装置
３  台車                        
Ｒ  巻取りライナー
１１  混合機                  １２  搬送コンベヤー
１３  カレンダーロール        １４  供給コンベヤー
１５  台車                    １６  ライナー巻取り装置
１７  巻取りライナー          １８  走行車輪
１９  台車フレーム
１９ａ  巻取りロール        １９ｂ  巻出しロール
２０  温度調整恒温槽          ２１  温度調整機構
Ｗ  未加硫帯状ゴム部材      Ｗａ  未加硫ゴムシート材料
【図１】
2006205636.tif 000003
【図２】
2006205636.tif 000004
【図３】
2006205636.tif 000005
【図４】
2006205636.tif 000006